(57)【要約】【課題】冷却ロールの入熱が通常時よりも増加した場合にも、ロール端部にロール端縮径部が生じないようにした双ロール式鋳造装置の冷却ロールを提供する。【解決手段】ペアをなす一方の冷却ロールは長手方向中央の径が長手方向端部の径よりも大きい中太りロール１００ａであり、ペアをなす他方の冷却ロールは長手方向中央の径が長手方向端部の径よりも小さい中細りロール２００ａであり、中太りロール１００ａと中細りロール２００ａとの間に、ロールの長手方向中央から長手方向端部へ向かって漸次接近したロールギャップ３を形成する。【選択図】図１
2014018825.tif 000002
【特許請求の範囲】
【請求項１】
タンディッシュから供給される溶湯をペアの冷却ロール間上部で受けて冷却しつつ該冷却ロール間のロールギャップから薄板を導出する双ロール式鋳造装置の冷却ロールであって、
ペアをなす一方の冷却ロールは長手方向中央の径が長手方向端部の径よりも大きい中太りロールであり、ペアをなす他方の冷却ロールは長手方向中央の径が長手方向端部の径よりも小さい中細りロールであり、
前記中太りロールと前記中細りロールとの間に、ロールの長手方向中央から長手方向端部へ向かって漸次接近したロールギャップを形成していることを特徴とする双ロール式鋳造装置の冷却ロール。
【請求項２】
前記冷却ロールの長さに対してロール端面から１５％の範囲内に、前記中太りロールと前記中細りロールがロールの長手方向中央よりも急速に接近した急接近部を備えたことを特徴とする請求項１に記載の双ロール式鋳造装置の冷却ロール。
【請求項３】
前記中細りロールの長手方向中央よりも長手方向端部のロール径の増加率を大きくしたことで前記急接近部を形成したことを特徴とする請求項２に記載の双ロール式鋳造装置の冷却ロール。
【請求項４】
前記中太りロールの長手方向中央よりも長手方向端部のロール径の減少率を小さくしたことで前記急接近部を形成したことを特徴とする請求項２に記載の双ロール式鋳造装置の冷却ロール。
【発明の詳細な説明】
【技術分野】
【０００１】
本発明は、双ロール式鋳造装置の冷却ロールに関するものである。
【背景技術】
【０００２】
双ロール式鋳造装置は、一定幅の薄材（鋳片）を製造するための冷却ロール（鋳造ロール）をペアで備えており、該両冷却ロールは水平で平行且つ相互間に所定量の間隔（ロールギャップ）を形成するように配置しており、更に、両冷却ロールのロール端面にはサイド堰を当接させて配置しており、該サイド堰と前記冷却ロールの上部外周面により溶湯溜を形成している。そして、前記両冷却ロールはロールギャップを形成する外周面が下方へ移動するように互いに逆方向へ回転させ、前記冷却ロールの上部に配置したタンディッシュのノズルから前記溶湯溜に溶融金属である溶湯を供給している。従って、前記溶湯溜の溶湯は回転する冷却ロールにより冷却されて凝固しつつ前記ロールギャップから薄板となって導出される。双ロール式鋳造装置では、厚さが例えば１ｍｍ〜６ｍｍ程度で板幅が例えば１０００〜２０００ｍｍ程度の一定幅寸法の薄板を連続して製造している。又、前記双ロール式鋳造装置で製造される薄板は、通常、下流に備えられる圧延装置によって更に薄い板厚に成形される。
【０００３】
前記双ロール式鋳造装置の冷却ロールは、鋳造における鋳型の役目を担っており、溶湯を冷却して薄板を製造するために、冷却ロールの内部には冷却材（冷却水）を強制流通させて強烈な冷却を行うようになっているが、鋳造時の冷却ロールは例えば１６００℃の高温の溶湯と接することから大きな熱負荷（入熱）を受け、このために冷却ロールは熱変形を生じる。
【０００４】
従って、ペアの冷却ロールの相互間に形成されるロールギャップがロール長手方向で均一になるように、冷間において予め冷却ロールを加工して初期ロールプロファイルを与えておくことが実施されたが、このような初期ロールプロファイルを与えた冷却ロールによっても、前記冷却ロールは、鋳造時の熱負荷によって長手方向中央に対して長手方向端部（ロール端面から１３０ｍｍ前後の位置）においてロール径が増加するドッグボーンと称される凸部形状を呈することが知られている。
【０００５】
このため、近年では、前記ドッグボーンと称される熱変形をキャンセルして目的の板厚形状（板厚プロファイル）が薄板に賦与されるように、ドッグボーンを考慮した初期ロールプロファイルを予め冷却ロールに施しておくことが行われている。
【０００６】
薄板が目的の板厚プロファイルになるように、冷却ロールに予め初期ロールプロファイルを施しておくようにした双ロール式鋳造装置としては特許文献１に示すものがある。特許文献１の双ロール式鋳造装置では、同一の初期ロールプロファイルに加工した同一形状の冷却ロールをペアで備えるようにしている。
【先行技術文献】
【特許文献】
【０００７】
【特許文献１】特開平０７−３２３３５３号公報
【発明の概要】
【発明が解決しようとする課題】
【０００８】
図５（ａ）は、特許文献１のように双ロール式鋳造装置に備えている従来のペアの冷却ロールの形状を示したもので、この冷却ロール１，２は、長手方向（図５（ａ）の左右方向）中央の径d１に対して、長手方向（図５の左右方向）端部の径d２が大きく加工された鼓形の初期ロールプロファイルを有しており、よって、この冷却ロール１，２間に形成されるロールギャップ３は、冷却ロール１，２の長手方向中央の間隔が大きく長手方向端部の間隔が小さくなっている。従って、図５（ａ）の冷却ロール１，２によれば、ロールギャップ３の形状に対応して幅方向中央の厚みが幅方向端部の厚みより大きい中高の板厚プロファイルの薄板が製造される。このような中高の板厚プロファイルの薄板は、後段の圧延装置で圧延する際に薄板が蛇行するのを防止するためのライン制御の制御性を向上することができる。
【０００９】
しかし、図５（ａ）に示した鼓形の初期ロールプロファイルを有する冷却ロール１，２を用いて薄板を製造した場合には、前述したように冷却ロール１，２が溶湯からの熱負荷（入熱）を受けて熱変形するために、図５（ｂ）に示すようにロール端面から１３０ｍｍ前後の位置においてロール径が増加するドッグボーン４と称される凸部を有するヒートロールプロファイルとなる。前記ドッグボーン４が生じると、前記冷却ロール１，２のロールギャップ３によって成形される薄板は、前記ドッグボーン４によって幅端部に板厚が局部的に減少した板厚変化部を生じ、この板厚変化部のために目的の板厚プロファイルの薄板を製造することができない。
【００１０】
このため、前記冷却ロール１，２のロール端部における前記ドッグボーン４が発生する箇所に、図５（ｃ）に示す如く、前記ドッグボーン４をキャンセルする深さ及び形状を有する凹部５を予め形成した新たな初期ロールプロファイルを施すことが行われている。
【００１１】
このような凹部５を有する初期ロールプロファイルを施した冷却ロール１，２によれば、薄板の鋳造時に、冷却ロール１，２は図５（ｄ）に示すように熱変形によって好適なヒートロールプロファイルとなり、目的の形状のロールギャップ３が形成されるので、このロールギャップ３によって目的の板厚プロファイルの薄板を製造することができる。
【００１２】
しかし、鋳造時において前記冷却ロール１，２が受ける熱負荷（入熱）は、溶湯の温度、溶湯の成分、前記溶湯溜を含む雰囲気の湿度、ブラシにより清掃している冷却ロール表面の酸化物の状態等によって、全体的に或いは局所的に大きく変動することが知られている。
【００１３】
従って、冷却ロール１，２の入熱が一般的な通常の値に保持されている状態では、図５（ｄ）に示したように、好適なヒートロールプロファイルが得られることで目的の板厚プロファイルの薄板を製造することができる。
【００１４】
しかし、前記入熱が通常より大きく増加した場合には、図５（ｅ）に示すように、冷却ロール１，２の外周面におけるロール端面から５０ｍｍ前後のロール端面の近接位置に、ロールギャップ３の間隔がロール端面に向かって急激に増加するロール端縮径部６を生じる。
【００１５】
図６は、前記図５（ｃ）に示したドッグボーン４をキャンセルする凹部５を備えるように初期ロールプロファイルを施した冷却ロール１，２を用いて鋳造を行った際における、ロール長手方向位置（横軸）とロールギャップ（縦軸）との関係をシミュレーションにより求めた結果を示している。尚、図６ではロール長手方向中央でのロールギャップ３を１．６ｍｍとした場合を示している。
【００１６】
図６において、Ａは初期ロールプロファイル設定時の想定入熱が１２．５ＭＷの場合のロールギャップ３を示しており、入熱が１２．５ＭＷの場合には、Ａに示すようにロール長手方向中央の約１．６ｍｍのロールギャップ３は、ロール端部に向かって緩やかに減少している。従って、このロールギャップ３により、目的の板厚プロファイルの薄板を安定して製造することができる。
【００１７】
一方、図６において、Ｂは入熱が１５．５ＭＷに増加した場合を示しており、Ｂのように入熱が増加した時には、ロール長手方向中央の約１．６ｍｍのロールギャップは、ロール端部に向かって緩やかに減少するが、ロール端面から５０ｍｍ前後の近接位置において、ロール径が反転して再び増化する変極点Ｘを生じ、このために、図５（ｅ）に示したようにロール端部に、ロールギャップ３の間隔がロール端面に向かって急激に増加するロール端縮径部６を生じる。このようなロール端縮径部６が生じることにより、ニップ部（冷却ロール１，２の間隙の最狭部）で挟まれた材料の圧が急激に高まる現象によって、変極点Ｘからロール端縮径部６に向けて未凝固溶鋼が絞り出され、その結果、幅端部では凝固が不十分のままの薄板がロール部から導出され、表面が内部からの熱で復熱し、再溶融を起こして形状を乱し、幅端部で板厚が局所的に厚くなる部分が発生することから、目的の板厚プロファイルの薄板を安定して製造できなくなる。
【００１８】
この問題に対処するため、前記ロール端縮径部６をキャンセルするように冷却ロール１，２を冷間において加工して新たな初期ロールプロファイルを冷却ロール１，２に施すことも考えられる。
【００１９】
しかし、従来の冷却ロールは、図５（ａ）に示したように、同一の形状を有する冷却ロール１，２をペアで備えることを前提としているために、図５（ｃ）に示すようなドッグボーン４の発生を抑制するための凹部５を冷却ロール１，２の端部に形成する上に、前記ロール端縮径部６の発生を解消するための加工を施すことは非常に困難である。即ち、１．６ｍｍのロールギャップであると、片側の冷却ロール１，２の加工範囲はその半分の０．８ｍｍであるが、冷却ロール１，２の外周面は相互に接触することを避ける必要があるため一方の冷却ロールの加工範囲は例えば約０．６ｍｍ以下程度となり、このような僅かな加工代（削り代）の中で、しかもロール端部の狭い範囲において図５（ｂ）のドッグボーン４抑制のための図５（ｃ）に示す凹部５の加工と、図５（ｅ）に示すロール端縮径部６の発生を解消するための加工を同時に実施することは大変困難である。
【００２０】
このため、従来の冷却ロール１，２では、ロール端部において前記ロール端縮径部６が発生する問題を抑制することはできなかった。
【００２１】
本発明は、上述の実情に鑑みてなしたもので、その目的とするところは、冷却ロールの入熱が通常時よりも増加した場合にも、ロール端部にロール端縮径部が生じないようにした双ロール式鋳造装置の冷却ロールを提供することにある。
【課題を解決するための手段】
【００２２】
本発明は、タンディッシュから供給される溶湯をペアの冷却ロール間上部で受けて冷却しつつ該冷却ロール間のロールギャップから薄板を導出する双ロール式鋳造装置の冷却ロールであって、
ペアをなす一方の冷却ロールは長手方向中央の径が長手方向端部の径よりも大きい中太りロールであり、ペアをなす他方の冷却ロールは長手方向中央の径が長手方向端部の径よりも小さい中細りロールであり、
前記中太りロールと前記中細りロールとの間に、ロールの長手方向中央から長手方向端部へ向かって漸次接近したロールギャップを形成していることを特徴とする双ロール式鋳造装置の冷却ロール、に係るものである。
【００２３】
上記双ロール式鋳造装置の冷却ロールにおいて、前記冷却ロールの長さに対してロール端面から１５％の範囲内に、前記中太りロールと前記中細りロールがロールの長手方向中央よりも急速に接近した急接近部を備えたことは好ましい。
【００２４】
又、上記双ロール式鋳造装置の冷却ロールにおいて、前記中細りロールの長手方向中央よりも長手方向端部のロール径の増加率を大きくしたことで前記急接近部を形成してもよい。
【００２５】
又、上記双ロール式鋳造装置の冷却ロールにおいて、前記中太りロールの長手方向中央よりも長手方向端部のロール径の減少率を小さくしたことで前記急接近部を形成してもよい。
【発明の効果】
【００２６】
本発明によれば、冷却ロールの入熱が通常時よりも増加した場合にも、ロール端部にロール端縮径部が生じる問題を防止できるという優れた効果を奏し得る。
【図面の簡単な説明】
【００２７】
【図１】（ａ）はペアで備えられる冷却ロールの形状の一実施例を示す平面図、（ｂ）は冷却ロールの形状の別の実施例を示す平面図である。
【図２】（ａ）は冷却ロールの形状の他の実施例を示す平面図、（ｂ）は冷却ロールの形状の更に他の実施例を示す平面図である。
【図３】図１（ａ）の中太りロールと中細りロールによる鋳造時の入熱が通常の値の場合と入熱が増加した場合におけるロール長手方向位置とロールギャップとの関係をシミュレーションにより求めた結果を示す線図である。
【図４】本発明の冷却ロールを適用する双ロール式鋳造装置の一例を示す全体構成である。
【図５】（ａ）は双ロール式鋳造装置に備えている従来のペアの冷却ロールの形状を示す平面図、（ｂ）は（ａ）の冷却ロールによる鋳造時に生じたドッグボーンの形状を示す平面図、（ｃ）は（ｂ）のドッグボーンの発生を抑制するための凹部を形成した冷却ロールの平面図、（ｄ）は（ｃ）の冷却ロールが熱変形によって好適なヒートロールプロファイルとなる状態を示す平面図、（ｅ）は（ｃ）の冷却ロールが入熱の増加時にロール端部にロール端縮径部を生じた状態を示す平面図である。
【図６】図５（ｃ）に示したドッグボーンをキャンセルする凹部を備えた従来の冷却ロールによる鋳造時の入熱が通常の値の場合と入熱が増加した場合におけるロール長手方向位置とロールギャップとの関係をシミュレーションにより求めた結果を示す線図である。
【発明を実施するための形態】
【００２８】
以下、本発明の実施の形態を図示例と共に説明する。
【００２９】
図４は本発明の冷却ロールを適用する双ロール式鋳造装置の一例を示すもので、双ロール式鋳造装置７は、２本（ペア）の冷却ロール１００，２００（鋳造ロール）を、水平で平行且つ相互間に所定量のロールギャップ３が形成されるように配置しており、更に、両冷却ロール１００，２００のロール端面にサイド堰８を当接配置することにより、該サイド堰８と前記冷却ロール１００，２００の上部外周面とにより溶湯溜９を形成している。
【００３０】
前記冷却ロール１００，２００の上部にはタンディッシュ１０が配置されており、該タンディッシュ１０内の溶融金属である溶湯は、スリット状のノズル１１から前記溶湯溜９に供給される。そして、前記溶湯溜９の溶湯は、矢印で示すように逆方向に回転する冷却ロール１００，２００により冷却されて凝固しつつ前記ロールギャップ３から薄板１２となって導出される。双ロール式鋳造装置７では、厚さが例えば１ｍｍ〜６ｍｍ程度で板幅が例えば１０００〜２０００ｍｍ程度の一定幅寸法の薄板１２を連続して製造している。又、前記双ロール式鋳造装置７で製造される薄板１２は、ピンチロール１３を介して４段の圧延装置１４に導かれて更に薄い板厚に成形された後、デフレクタロール１５を介して巻取機１６に導かれてリール状に巻き取られる。
【００３１】
図１（ａ）は、ペアで備えられる前記冷却ロール１００，２００の形状の一実施例を示す平面図であり、冷却ロール１００，２００のうちの一方の冷却ロール１００は、長手方向（図１（ａ）では左右方向）の中央の径Ｄ１が長手方向端部の径Ｄ２よりも大きい樽形の中太りロール１００ａであり、他方の冷却ロール２００は、長手方向中央の径Ｄ３が長手方向端部の径Ｄ４よりも小さい鼓形の中細りロール２００ａとしている。ここで、前記中太りロール１００ａはロール径がロールの長手方向中央から長手方向端部へ向かって漸次一定の減少率で減少した長手方向へ半径Ｒ１の曲線を有しており、又、前記中細りロール２００ａはロール径がロールの長手方向中央から長手方向端部へ向かって漸次一定の増加率で増加した長手方向へ半径Ｒ２の曲線を有している。
【００３２】
このとき、前記中太りロール１００ａのロール径がロールの長手方向端部へ向かって減少する減少率に対して、前記中細りロール２００ａのロール径がロールの長手方向端部へ向かって増加する増加率の方が大きくなっている。即ち、ロール中心軸に沿ってロール長手方向中央から端部に向かう座標をＺ軸としたとき、Ｚの増加量Δzに対して前記中太りロール１００ａのロール径ｒの減少量Δｒの度合を表わす減少率Δｒ／ΔＺと、Ｚの増加量Δzに対して前記中細りロール２００ａのロール径ｒ'の増加量Δｒ'の度合を表わす増加率Δｒ'／Δzは、Δｒ／Δz＜Δｒ'／Δzの関係を有している。従って、前記中太りロール１００ａの長手方向中央が突出して形成される半径Ｒ１の円弧の曲率に対して、前記中細りロール２００ａの長手方向中央が凹んで形成される半径Ｒ２の円弧の曲率は大きくなっており、曲率半径Ｒ１、Ｒ２はＲ１＞Ｒ２となっている。このため、前記中太りロール１００ａと前記中細りロール２００ａの間に形成されるロールギャップ３は、ロールの長手方向中央が広く、長手方向端部へ向かって漸次狭くなった形状を有している。このように、ロールの長手方向中央が広く、長手方向端部へ向かって漸次狭くなる形状のロールギャップ３によれば、幅方向中央の板厚が厚く、幅方向端部の板厚が薄い薄板１２が製造されて、下流の圧延装置１４により圧延する際の蛇行を防止するためのライン制御性を高めることができる。
【００３３】
図１（ｂ）は、ペアで備える前記冷却ロール１００，２００の形状の別の実施例を示す平面図であり、この実施例では前記中太りロール１００ａと前記中細りロール２００ａにおけるロールの長手方向中央と長手方向端部でのロール径の変化の割合を図１（ａ）に比して大きくした（円弧の曲率半径をＲ３，Ｒ４のように小さく、且つＲ３＞Ｒ４とした）場合を示している。
【００３４】
次に、上記実施例の作動を説明する。
【００３５】
図１（ａ）、（ｂ）に示すように、前記中太りロール１００ａと前記中細りロール２００ａを組み合わせて図４の双ロール式鋳造装置７に備え、且つ、前記中太りロール１００ａと前記中細りロール２００ａを矢印のように回転しつつタンディッシュ１０内の溶湯をノズル１１から溶湯溜９に供給する。前記溶湯溜９の溶湯は、前記中太りロール１００ａと前記中細りロール２００ａにより冷却されて凝固しつつ前記ロールギャップ３から薄板１２となって導出される。
【００３６】
この時、図１（ａ）の前記中太りロール１００ａに備えた半径Ｒ１の円弧と前記中細りロール２００ａに備えた半径Ｒ２の円弧によって、又は、図１（ｂ）の前記中太りロール１００ａに備えた半径Ｒ３の円弧と前記中細りロール２００ａに備えた半径Ｒ４の円弧によって、ロールの長手方向中央が広く、長手方向端部へ向かって漸次狭くなるロールギャップ３を形成したことにより、従来において冷却ロール１，２の入熱が増加した場合に発生していた図５（ｅ）に示すロール端縮径部６の発生を防止することができた。このため、目的の板厚プロファイルの薄板１２を製造することができた。このように、前記中太りロール１００ａと前記中細りロール２００ａを組み合わせて備えた双ロール式鋳造装置７によれば、ロール端縮径部６が発生しない良好なロールギャップ３を達成できるので、目的の板厚プロファイルの薄板１２を安定して製造することができる。
【００３７】
図３は、図１（ａ）の前記中太りロール１００ａと前記中細りロール２００ａの入熱が通常の値である１２．５ＭＷの場合Ａと、入熱が１５．５ＭＷに増加した場合Ｂにおけるロール長手方向位置（横軸）とロールギャップ（縦軸）との関係をシミュレーションにより求めた結果を示している。
【００３８】
図３によれば、Ｂのように入熱が増加した場合においても、ロール長手方向中央の約１．６ｍｍのロールギャップは、ロール端部に向かって緩やかに減少した。即ち、図６に示したようにロール端面から５０ｍｍ前後の近接位置においてロール径が反転して再び増加する変極点Ｘが発生する問題は防止され、従って、ロール端部に図５（ｅ）に示すロール端縮径部６が発生する問題を防止できることが分かる。
【００３９】
従来生じていたロール端縮径部６の発生が防止されたのは、前記中太りロール１００ａと前記中細りロール２００ａを組み合わせたことによって、ロール端部でのロール径の変化が従来と比較して緩やかにしかも大きく変化したことにより、ロール端部での熱変形が抑制されたことによると考えられる。
【００４０】
又、図１の実施例において、図５（ｂ）に示したドッグボーン４の発生が問題になる場合には、鋳造時に目的のロールギャップ３が得られるように、前記中太りロール１００ａと前記中細りロール２００ａの少なくともいずれか一方の外周面を予めドッグボーン４の発生がキャンセルされる凹形状に加工しておくことにより、ドッグボーン４の発生を抑制することができる。
【００４１】
図２（ａ）は、ペアで備えられる前記冷却ロール１００，２００の形状の他の実施例を示す平面図であり、この実施例では、前記中細りロール２００ａの長さに対してロール端面から１５％の距離Ｈの範囲内において、ロールの長手方向中央のロール径が長手方向端部へ向かって半径Ｒ２の円弧で漸次増加する増加率よりも更に大きい増加率で急速に増加することにより、前記中太りロール１００ａに急速に接近した急接近部１７を形成した場合を示している。
【００４２】
一方、図２（ｂ）に示す更に他の実施例は、前記中太りロール１００ａの長さに対してロール端面から１５％の距離Ｈの範囲内において、ロールの長手方向中央のロール径が長手方向端部へ向かって半径Ｒ１の円弧で漸次減少する減少率よりも更に小さい減少率で減少することにより、前記中細りロール２００ａに急速に接近した急接近部１７'を形成した場合を示している。
【００４３】
図２（ａ）では、前記中細りロール２００ａのロール端部に、前記中太りロール１００ａに急速に接近した急接近部１７を形成しており、又、図２（ｂ）では、前記中太りロール１００ａのロール端部に、前記中細りロール２００ａに急速に接近した急接近部１７'を形成しているので、前記中太りロール１００ａと前記中細りロール２００ａはロール端部において急速に接近するようになり、このロール端部が急速に接近した形状によって、図５（ｅ）に示すロール端縮径部６の発生を更に確実に防止することができる。
【００４４】
上記した本発明の実施例によれば、前記中太りロール１００ａと前記中細りロール２００ａを組み合わせたことにより、従来のドッグボーン抑制のために行っている図５（ｃ）の凹部５の加工や、図５（ｅ）に示すロール端縮径部６の発生を解消するための加工といった作業を狭い範囲で実施する必要を無くすことができ、前記中太りロール１００ａと前記中細りロール２００ａの簡単な形状によって目標のロールギャップを達成することができる。
【００４５】
尚、本発明の双ロール式鋳造装置の冷却ロールは、上述の実施例にのみ限定されるものではなく、本発明の要旨を逸脱しない範囲内において種々変更を加え得ることは勿論である。
【符号の説明】
【００４６】
３  ロールギャップ
７  双ロール式鋳造装置
１０  タンディッシュ
１２  薄板
１７  急接近部
１７'  急接近部
１００  冷却ロール
２００  冷却ロール
１００ａ  中太りロール
２００ａ  中細りロール
Ｄ１  径
Ｄ２  径
Ｄ３  径
Ｄ４  径
【図１】
2014018825.tif 000003
【図２】
2014018825.tif 000004
【図３】
2014018825.tif 000005
【図４】
2014018825.tif 000006
【図５】
2014018825.tif 000007
【図６】
2014018825.tif 000008